(57)【要約】【課題】織編物にストレッチ性とふくらみ感を付与するセルロースエステル系先撚仮撚加工糸を提供する。【解決手段】  少なくとも一部の水酸基が炭素数３〜１８のアシル基によって置換されたセルロースエステルを主成分として含有するセルロースエステル組成物からなる先撚仮撚加工糸であって、先撚の撚方向と仮撚の撚方向が異方向であり、伸縮伸長率が２０％以上であることを特徴とするセルロースエステル系先撚仮撚加工糸。【選択図】  図１
2006193869.tif 000002
【特許請求の範囲】
【請求項１】
少なくとも一部の水酸基が炭素数３〜１８のアシル基によって置換されたセルロースエステルを主成分として含有するセルロースエステル組成物からなる先撚仮撚加工糸であって、先撚の撚方向と仮撚の撚方向が異方向であり、伸縮伸長率が２０％以上であることを特徴とするセルロースエステル系先撚仮撚加工糸。
【請求項２】
セルロースエステルが、セルロースプロピオネート、セルロースブチレート、セルロースアセテートプロピオネートおよびセルロースアセテートブチレートからなる群から選ばれた少なくとも１種のセルロースエステルであることを特徴とする請求項１記載のセルロースエステル系先撚仮撚加工糸。
【請求項３】
セルロースエステル組成物が、水溶性可塑剤を２〜２５ｗｔ％含有することを特徴とする請求項１または２記載のセルロースエステル系先撚仮撚加工糸。
【請求項４】
請求項１〜３のいずれかに記載のセルロースエステル系先撚仮撚加工糸を少なくとも一部に用いてなり、２０℃・６５％ＲＨにおける吸湿率が１〜１０％であることを特徴とする織編
物。
【請求項５】
少なくとも一部の水酸基が炭素数３〜１８のアシル基によって置換されたセルロースエステルを主成分として含有するセルロースエステル組成物からなる繊維糸条を、下記の式（１）で表される先撚係数Ｋ１が３０００〜１２０００である先撚を施して、次いで接触式あるいは非接触式の加熱媒体を用いて糸条温度８０〜１５０℃に加熱しつつ、仮撚方向を該先撚方向と異方向にして、下記の式（２）で表される仮撚係数Ｋ２が２５０００〜４５０００である仮撚回転子によって仮撚を付与し、解撚することを特徴とするセルロースエステル系先撚仮撚加工糸の製造方法。             
Ｋ１＝Ｔ１×Ｄ−１／２                    式（１）
Ｋ２＝Ｔ２×Ｄ−１／２                    式（２）
ただし、Ｔ１：先撚数（回／ｍ）
Ｔ２：仮撚数（回／ｍ）
Ｄ  ：トータル繊度（ｄｔｅｘ）
【請求項６】
セルロースエステル組成物が、水溶性可塑剤を２〜２５ｗｔ％含有することを特徴とする請求項５記載のセルロースエステル系先撚仮撚加工糸の製造方法。
【発明の詳細な説明】
【技術分野】
【０００１】
本発明は、ストレッチ性を有するセルロースエステル系先撚仮撚加工糸およびその製造方法に関するものである。より詳しくは、本発明は、熱可塑性を有するセルロースエステル組成物からなる繊維糸状に先撚仮撚加工によってコイル状の捲縮を付与してなるストレッチ性を有するセルロースエステル系先撚仮撚加工糸およびその製造方法に関するものである。
【背景技術】
【０００２】
近年、衣料用素材にストレッチ機能が必須となっている中で、セルロース系繊維にストレッチ性を付与する方法としては、ポリウレタンなどの弾性繊維を混用する必要があった。しかしながら、弾性繊維とセルロース繊維とでは染色性が異なるため、これらの混用素材では均一な染色性を得ることが困難であった。また、ポリウレタン繊維は、染色時などの熱処理によって、あるいは経日による糸条の劣化が激しく、改善が望まれていた。
【０００３】
また、セルロース系フィラメントとしては、ビスコースやキュプラなどからなるレーヨン繊維や、セルロースジアセテートおよびセルローストリアセテートなどからなるセルロース単一エステル繊維が知られている。これらの繊維は、いずれも構成成分が熱可塑性を有していないため、溶融紡糸によって繊維化することはできず、溶媒を使用する湿式あるいは乾式の製糸方法によって製造されている。これらの繊維は、セルロース由来であることによって良好な光沢や吸放湿性など衣料用布帛として非常に良好な特徴を有している一方、熱可塑性の不足あるいは欠如によってポリエステル繊維などの熱可塑性繊維で通常行われる仮撚加工を施すことができず、すなわち、先撚加工糸も得ることができなかった。
そのため、商品展開の上では、ポリエステル繊維やナイロン繊維などの合成繊維と混合して仮撚加工を行い、混合相手であるポリエステル繊維やナイロン繊維の捲縮によって全体の嵩高性を得る方法が提案されている（特許文献１および特許文献２参照）。しかしながら、これらの方法においても、織編物に十分なストレッチ性を付与することはできず、また、セルロースアセテート系繊維の有する吸湿性や発色性などの良好な特性が十分に発揮できないというような問題があった。
【特許文献１】特開２００２−３８３４４号公報
【特許文献２】特開２０００−３４６３３号公報
【発明の開示】
【発明が解決しようとする課題】
【０００４】
そこで、本発明が解決しようとする課題は、従来のセルロース繊維では達成できなかった織編物にストレッチ性を付与することができるセルロースエステル系先撚仮撚加工糸およびその製造方法を提供することにある。また、本発明が解決しようとする他の課題は、セルロースエステル系繊維が本来有する吸放湿性や高発色性などの利点を併せ持つ織編物を提供することにある。
【課題を解決するための手段】
【０００５】
上述した目的を達成する本発明のセルロースエステル系先撚仮撚加工糸は、以下の構成からなるものである。すなわち、本発明のセルロースエステル系先撚仮撚加工糸は、少なくとも一部の水酸基が炭素数３〜１８のアシル基によって置換されたセルロースエステルを主成分として含有するセルロースエステル組成物からなる先撚仮撚加工糸であって、先撚の撚方向と仮撚の撚方向が異方向であり、伸縮伸長率が２０％以上であることを特徴とするセルロースエステル系先撚仮撚加工糸である。
本発明のセルロースエステル系先撚仮撚加工糸の好ましい態様のひとつは、前記のセルロースエステルが、セルロースプロピオネート、セルロースブチレート、セルロースアセテートプロピオネートおよびセルロースアセテートブチレートからなる群より選ばれた少なくとも１種のセルロースエステルである。
また、本発明のセルロースエステル系先撚仮撚加工糸の好ましい態様のひとつは、前記のセルロースエステル組成物が水溶性可塑剤を２〜２５ｗｔ％含有することである。
また、本発明の織編物は、前記のセルロースエステル系先撚仮撚加工糸を少なくとも一部に用いてなり、２０℃・６５％ＲＨにおける吸湿率が１〜１０％であることを特徴とする織編物である。
また、上述した目的を達成する本発明のセルロースエステル系先撚仮撚加工糸の製造方法は、少なくとも一部の水酸基が炭素数３〜１８のアシル基によって置換されたセルロースエステルを主成分として含有するセルロースエステル組成物からなる繊維糸条を、下記の式（１）で表される先撚係数Ｋ１が３０００〜１２０００である先撚を施して、次いで接触式あるいは非接触式の加熱媒体を用いて糸条温度８０〜１５０℃に加熱しつつ、仮撚方向を該先撚方向と異方向にして下記の式（２）で表される仮撚係数Ｋ２が２５０００〜４５０００である仮撚回転子によって仮撚を付与し、その後解撚し、パッケージに巻き取ることを特徴とするセルロースエステル系先撚仮撚加工糸の製造方法である。                  
【０００６】
Ｋ１＝Ｔ１×Ｄ−１／２                    式（１）
Ｋ２＝Ｔ２×Ｄ−１／２                    式（２）
ただし、Ｔ１：先撚数（回／ｍ）
Ｔ２：仮撚数（回／ｍ）
Ｄ  ：トータル繊度（ｄｔｅｘ）
本発明のセルロースエステル系先撚仮撚加工糸製造方法の好ましい態様のひとつは、前記のセルロースエステル組成物が、水溶性可塑剤を２〜２５ｗｔ％含有することである。
【発明の効果】
【０００７】
本発明によって、従来得られなかったセルロース誘導体をベースとした糸条に先撚仮撚加工を施すことで、高発色性、吸放湿性および触冷感というセルロース系繊維の特長に加え、ストレッチ性という物理的特性を織物に付与することができる。
また、本発明の織編物は、衣料として特にジャケット、ボトムなどのアウター、ワンピース、スカートなどの婦人衣料、ジャージ、アスレチックウェア、スキーウェア、レオタードなどのスポーツ衣料、ストッキング、タイツ、ソックス、肌着などのインナー、また産業用としてはタオルなどのストレッチ素材にも用いることができる。
【発明を実施するための最良の形態】
【０００８】
本発明のセルロースエステル系先撚仮撚加工糸は、セルロースエステル組成物からなるが、そのセルロースエステル組成物の主成分であるセルロースエステルは、少なくとも一部の水酸基が炭素数３〜１８のアシル基によって置換されたものである。炭素数２のアシル基であるアセチル基のみによって置換された、セルロースジアセテートやセルローストリアセテートなどのセルロースアセテートからなる先撚仮撚加工糸は、ポリマー組成物としての熱可塑性が殆どないため、仮撚加工時の十分な熱セットを受けることができず、十分に堅牢な捲縮および嵩高性を有するものではない。それに対し、少なくとも一部の水酸基が、例えば、炭素数３のアシル基であるプロピオニル基によって置換されたセルロースエステルを主成分とする場合、仮撚加工時の熱セットが可能となるため、先撚仮撚加工糸は、例えば、熱水処理を施した後にも残存しているような強固な捲縮を有するものとなる。
【０００９】
少なくとも一部の水酸基を置換するアシル基の炭素数に関しては、炭素数が３以上であれば良好な熱可塑性によって強固な捲縮を有する先撚仮撚加工糸となる。また、炭素数が１８以下であれば仮撚加工糸の強度および耐熱性が低下することがない。炭素数が３以上であるアシル基の具体例としては、プロピオニル基（プロパノイル基）、ブチリル基（ブタノイル基）、ペンタノイル基、ヘキサノイル基、ヘプタノイル基、オクタノイル基、ノナノイル基、デカノイル基、テトラデカノイル基、ヘキサデカノイル基およびオクタデカノイル基などがあげられる。また、水酸基を置換するアシル基は１種類である必要はなく、炭素数２のアセチル基と炭素数３のプロピオニル基によって置換されたセルロース混合エステルであってもよい。
【００１０】
本発明で採用し得る具体的なセルロースエステルの例としては、セルロースプロピオネート、セルロースブチレート、また、セルロースアセテートプロピオネート、セルロースアセテートブチレート、セルロースアセテートカプロネート、セルロースアセテートカプリレート、セルロースアセテートラウレート、セルロースアセテートパルミテート、セルロースアセテートステアレート、セルロースアセテートオレート、セルロースアセテートフタレートおよびセルロースプロピオネートブチレートなどが挙げられる。中でも、製造が容易なことおよび耐熱性が優れていることから、本発明では、セルロースプロピオネート、セルロースブチレート、セルロースアセテートプロピオネートおよびセルロースアセテートブチレートからなる群から選ばれた少なくとも１種のセルロースエステルが、特に好適である。
【００１１】
また、セルロースの水酸基のアシル基による置換割合（置換度）は、セルロースを構成するグルコース単位あたり３個存在する水酸基のうち、２．４〜３．０個に相当する水酸基がアシル基によって置換されていることが好ましい。水酸基の置換度は、２．５〜２．９個がより好ましく、２．６〜２．８個が最も好ましい。ただし、セルロースエステルが２種類以上のアシル基によってエステル化されたものである場合には、置換度とは、全てのアシル基による置換度のトータルを意味する。
少なくとも一部の水酸基が炭素数３〜１８のアシル基によって置換されたセルロースエステルは、公知の方法によって合成し得ることができる。
【００１２】
また、本発明で用いられるセルロースエステル組成物は、前述のセルロースエステルを主成分とするものであるが、セルロースエステルの他に可塑剤を２〜２５ｗｔ％含有するセルロースエステル組成物も好適に採用される。
可塑剤を含有するセルロースエステル組成物からなるセルロースエステル系繊維は、仮撚加工時の熱セット性が良好であり、その結果、強固な捲縮を有する先撚仮撚加工糸が得られる。可塑剤の含有量は、２ｗｔ％〜２５ｗｔ％であることが好ましい。含有量が２ｗｔ％以上であれば、セルロースエステル組成物全体の熱可塑性と熱セット性が良好となり、また、含有量が２５ｗｔ％以下であれば、先撚仮撚加工糸の強度や耐熱性を過度に低下させることがない。本発明において、セルロースエステル組成物中の可塑剤含有量は、より好ましくは５〜２０ｗｔ％であり、最も好ましくは１０〜１８ｗｔ％である。
【００１３】
可塑剤は、仮撚加工時には繊維に熱可塑性を付与する重要な役目を果たすが、最終製品である織物や編物等の繊維構造物中に残存してしまう場合、耐熱性の低下や染色堅牢度の悪化などの望ましくない影響を及ぼす。そのため、本発明における可塑剤は水溶性であることが好ましい。ここで水溶性とは室温水あるいは加熱された水に対する溶解度が２ｗｔ％以上であることを意味している。
【００１４】
本発明で具体的に用い得る水溶性可塑剤としては、グリセリン、ポリエチレングリコール、ポリ（エチレングリコール−プロピレングリコール）、ポリビニルピロリドン、ポリビニルアルコールおよびこれらの変性体および共重合体などを挙げることができる。水溶性可塑剤としてポリエチレングリコールを用いる場合には、その分子量は４００〜２０００であることが好ましく、５００〜１５００であることが最も好ましい。  本発明においてセルロースエステル系繊維は、セルロースエステルおよび可塑剤を少なくとも含んでなるセルロースエステル組成物を、公知の溶融押出紡糸機において加熱溶融した後、口金から押出し、紡糸し、必要に応じて延伸し巻き取る方法により製造することができる。この際、紡糸温度は１８０〜２６０℃が好ましく、さらに好ましくは１９０〜２５０℃である。紡糸温度を１８０℃以上とすることにより、溶融粘度が低くなり溶融紡糸性が向上する。また、紡糸温度を２６０℃以下にすることにより、セルロースエステル組成物の熱分解が抑制される。
【００１５】
また、本発明で用いられるセルロースエステル組成物からなるセルロースエステル系繊維の断面形状は、円形であっても異型であっても構わないが、上品な光沢が必要であれば、三角や六角などの異形断面形状が好ましい。
【００１６】
セルロースエステル系繊維の単繊維繊度は、織編物にある程度のハリ腰を構築させる観点から０．７ｄｔｅｘ以上が好ましく、ソフトな風合いを得る観点から１０ｄｔｅｘ以下であることが好ましい。
【００１７】
また、セルロースエステル系繊維からなる本発明のセルロースエステル系先撚仮撚加工糸としてのトータル繊度は、しなやかな風合いを得る観点から、好ましくは３０ｄｔｅｘ以上３００ｄｔｅｘ以下である。
本発明のセルロースエステル系先撚仮撚加工糸は、先撚の撚方向と仮撚の撚方向が異方向であり、伸縮伸長率が２０％以上であることが織編物にストレッチ性を付与する点で重要である。
先撚の撚方向と仮撚の撚方向が異方向であることで、セルロースエステル系繊維糸条が仮撚回転子を通過した際、解撚効果が大きくなり、コイル状の捲縮を糸に付与することができる。
伸縮伸長率は、快適なストレッチ性を得る観点から、特に好ましくは２５％以上１００％以下である。
また、通常のポリエステル繊維からなる糸条の場合は、先撚仮撚加工を実施すると、加工糸に未解撚が多く発生するようになり、織編物の表面品位が悪くなるという問題があったが、本発明で用いられるセルロースエステル組成物はポリエステルほど熱可塑性が強くないので、先撚仮撚加工を施しても未解撚はほとんど発生しない。
【００１８】
また、本発明のセルロースエステル系先撚仮撚加工糸を構成する単繊維の平均捲縮ピッチは、０．３〜１０ｍｍであることが好ましい。ここで捲縮ピッチとは、先撚仮撚加工糸の捲縮形態を光学顕微鏡によって観察した場合の、ある捲縮の山から次の山までの距離（ｍｍ）をいう。仮撚加工糸が複数の単繊維から構成される場合、それぞれの単繊維について１０カ所ずつ測定を行い全ての測定結果の平均値をもって、平均捲縮ピッチとする。平均捲縮ピッチが０．３ｍｍ以上であれば加工糸としてもふくらみに優れたものとなるため望ましく、また１０ｍｍ以下であれば捲縮が均一化されて緻密な捲縮となるため好ましい。平均捲縮ピッチは、より好ましくは０．４ｍｍ〜８ｍｍである。
【００１９】
本発明のセルロースエステル系先撚仮撚加工糸の製造方法は、少なくとも一部の水酸基が炭素数３〜１８のアシル基によって置換されたセルロースエステルを主成分として含有するセルロースエステル組成物からなる繊維糸条を、下記の式（１）で表される先撚係数Ｋ１が３０００〜１２０００である先撚を施して、次いで接触式あるいは非接触式の加熱媒体を用いて糸条温度８０〜１５０℃に加熱しつつ、仮撚方向を該先撚方向と異方向にして下記の式（２）で表される仮撚係数Ｋ２が２５０００〜４５０００で仮撚回転子によって仮撚を付与し、その後解撚し、パッケージに巻き取る工程からなる。             
Ｋ１＝Ｔ１×Ｄ−１／２                    式（１）
Ｋ２＝Ｔ２×Ｄ−１／２                    式（２）
ただし、Ｔ１：先撚数（回／ｍ）
Ｔ２：仮撚数（回／ｍ）
Ｄ  ：繊度（ｄｔｅｘ）
この場合、セルロースエステル組成物は、その主成分のセルロースエステルとしてセルロースプロピオネート、セルロースブチレート、セルロースアセテートプロピオネートおよびセルロースアセテートブチレートからなる群から選ばれた少なくとも１種のセルロースエステルであることが好ましい。また、セルロースエステル組成物は、水溶性可塑剤を好ましくは２〜２５ｗｔ％含有することができる。
【００２０】
本発明のセルロースエステル系先撚仮撚加工糸を得るためには、まず、先撚係数Ｋ１が３０００〜１２０００である先撚を施す必要がある。先撚係数が、Ｋ１≧３０００であることで、後で仮撚した際に、コイル状の捲縮を得ることができる。また、Ｋ１≦１２０００であることで、製織や編成工程でのビリの発生を抑えることができる。より好ましい先撚係数は、３０００≦Ｋ≦８０００である。
【００２１】
本発明で用いられるセルロースエステル組成物は、伸度が小さいことに加え、繊維表面がフィブリル化しやすいという特徴があるため、仮撚加工を施す際に毛羽が発生しやすいという問題があったが、本発明では仮撚前に上記先撚を実施することで、仮撚における糸へのせん断ひずみを和らげることができ、毛羽の発生を抑えることができる。
また、先撚の方向は、ＳとＺのどちらでも良く、イタリー撚糸機、ダウンツイスターおよびダブルツイスター等の一般の撚糸機を用い、常法に従い撚糸することができる。
【００２２】
先撚糸で得られた撚糸は撚糸トルクがあるので、ビリ止めのボビンキャップを経て、仮撚加工機に供給することが好ましい。すなわち、先撚糸は糸条にかかる張力が下がるとビリやスナールを発生しやすくなるので、適当な張力を付加することにより、これらを防ぐことができる。
図１は、本発明のセルロースエステル系先撚仮撚加工糸の製造工程を例示説明するための工程概略図である。図１において、セルロースエステル系繊維からなる供給糸条１は、ビリ防止装置であるボビンキャップＡを経て解舒され、フィードローラーＢを用いて安定的に加熱媒体Ｃに供給され、糸条温度８０〜１５０℃に加熱される。加熱媒体Ｃは、仮撚加工用として公知の媒体を適宜使用すればよいが、接触式の加熱媒体の具体例としては電熱あるいは循環する加熱媒体によって加熱される熱板が挙げられる。また、非接触式の加熱媒体としては、スリットヒーターを具体例として挙げられる。いずれの場合にも繊維糸条の温度が８０〜１５０℃に加熱されることが重要である。加熱温度が８０℃以上であれば、セルロースエステル系繊維を加熱状態で熱セットすることができ、強固な捲縮の付与を行うことができて嵩高性の高い加工糸を得られる。また、加熱温度が１５０℃以下であれば、繊維の融着によって粗硬感が発生することがなく好ましい態様である。十分な熱セット性および融着防止の観点から、繊維糸条の温度は９０〜１３０℃であることが好ましく、１００〜１２０℃であることが最も好ましい。
【００２３】
加撚されつつ加熱された走行糸条は、次いで冷却媒体Ｄで冷却され、仮撚を与えるための仮撚回転子Ｅを通過する。仮撚回転子Ｅは、直接撚糸を与えるスピナーピンであってもよいし、間接的に撚糸を与えるフリクションディスクあるいはベルトニップであってもよいが、好ましい仮撚回転子は、直接撚糸を与えるスピナーピンである。
このとき、仮撚係数Ｋ２を２５０００〜４５０００にすることが重要である。Ｋ２＜２５０００であると、コイル状捲縮の発現が少なく、仮撚加工糸の持つ通常の捲縮が多く発生し、高いストレッチ性を得ることができない。また、スナールが多発し、織編物の表面品位が悪くなる。また、Ｋ２＞４５０００であると、仮撚時の糸切れが発生しやすくなる。より好ましいＫ２の範囲は、３００００〜４２０００である。
走行する糸条は、仮撚回転子Ｅを通過した後に解撚され、最終的にパッケージＩへと巻き取られる。必要に応じ、延伸ローラーＦとリラックスローラーＨの間に設置されたノズルＧを用いて交絡あるいは混繊を付与してもよい。ノズルＧとしては、インターレースノズルやタスランノズルに代表される圧縮空気ノズルなどを特に制限なく使用することができる。
本発明のセルロースエステル系先撚仮撚加工糸を用いて、織編物を製編織することができる。本発明で用いられるベースとなるセルロースエステル組成物が、セルロース由来であることによって、衣料用布帛として用いられる場合に吸放湿性や発色性、接触冷感など良好な特性を発現する。
【００２４】
本発明の織編物は、織編物の形態としては特に制限はなく、任意の組織および糸構成の織物であってもよい。
また、本発明の織編物は、セルロースエステル系先撚仮撚加工糸を少なくとも一部に用いてなり、２０℃・６５％ＲＨにおける吸湿率が１〜１０％であれば、吸放湿性が良好であって、衣料用用途に非常に好適である。吸湿率は織編物の快適性の観点から、２％以上であることが好ましく、４％以上であることが最も好ましい。
本発明のセルロースエステル系先撚仮撚加工糸は、婦人衣料、スポーツ衣料およびインナーなどのストレッチ素材用の原糸として好適である。
【実施例】
【００２５】
以下、実施例により、本発明のセルロースエステル系先撚仮撚加工糸とその製造方法について詳細に説明する。なお、実施例中の物性は次の方法により求めた。
Ａ．伸縮伸長率
下記の方法にて熱処理を行い、以下に示す式にて伸縮伸長率を求めた。
・伸縮伸長率（％）＝［（Ｌ1 −Ｌ0 ）／Ｌ0 ］×１００％
Ｌ0 ：繊維カセに１．８×１０-3ｃＮ／ｄｔｅｘ荷重を吊した状態で沸騰水処理を２０分間行い、一昼夜風乾した後のカセ長
Ｌ1 ：Ｌ0 測定後、Ｌ0 測定荷重を取り除いて９０×１０-3ｃＮ／ｄｔｅｘ荷重を吊して３０秒後のカセ長
Ｂ．吸湿率
繊維試料約１ｇを用意し、その絶乾時の重量（Ｗ０）を測定する。この試料を２０℃６５％ＲＨの状態に調湿された恒温恒湿器（ナガノ科学機械製ＬＨ−２０−１１Ｍ）中に２４時間放置し、平衡状態となった試料の重量（Ｗ２０）を測定して下記式により求める。
・吸湿率（％）＝（Ｗ２０−Ｗ０）／Ｗ０
Ｃ．発色性  黒発色性は、得られた織編物を４枚重ねし、測色計（スガ試験機株式会社性のＳＭ−３型）により、測定径３０ｍｍφの条件でＬ＊を５回測定し、その平均値で評価した。
Ｄ．風合い（ふくらみ感）  実施例および比較例のそれぞれの生地を手に持ったときの感触で相対的にふくらみ感を大変大きく感じるものを◎、大きく感じるものを○、大きく感じないものを×とし、無作為に選んだ５人の評価の平均に近いものを特性とした。
Ｅ．表面品位  実施例および比較例のそれぞれの生地の表面を観察したときに、表面品位が大変良いものを◎、良いものを○、悪いものを×、少し悪いを△とし、無作為に選んだ５人の評価の平均に近いものを特性とした。
【００２６】
(実施例１)
セルロースアセテートプロピオネート（イーストマンケミカル社製）８０部（エステル置換度：２．７）と、可塑剤としてポリエチレングリコール（三洋化成（株）製ＰＥＧ６００）２０部を含むセルロースエステル組成物を、二軸エクストルーダーで混練してペレットを得た。このペレットを、棚式乾燥機で８０℃×８ｈｒの条件で真空乾燥を行って絶乾状態とした後、溶融紡糸機にて紡糸温度２６０℃、紡糸速度１０００ｍ／分の条件で溶融紡糸を行い、１０５ｄｔｅｘ−２４ｆの繊維糸条を得た。得られた繊維糸条を供給糸条として用い、まず、石川製作所製ダウンツイスターでＳ方向に先撚係数（Ｋ１）が４０００である先撚を実施し、その後、石川製作所（株）製ＩＶＦ−２４仮撚加工機を用いて、スピナーピン１ｍｍφ、熱板温度１２０℃、仮撚係数（Ｋ２）３８０００、ストレッチ率１．１、加工速度１００ｍ／分の条件でＺ方向に仮撚加工を施した。熱板により接触した繊維糸条の温度は１２０℃であった。得られた先撚仮撚加工糸の伸縮伸長率は２５％であり、平均捲縮ピッチは０．６ｍｍであった。得られた先撚仮撚加工糸を経糸および緯糸に用い、レピア織機により平織物を作成した後、沸騰水中で１０分間熱処理を行った。得られた織物は、高ストレッチ性を有し、ふくらみ感が非常に良く表面品位も良好であった。また吸湿性および発色性ともに良好であった。結果を表１に示す。
【００２７】
(実施例２)
実施例１と同じ繊維糸条を供給糸条として用い、先撚係数（Ｋ１）を３０００、仮撚係数（Ｋ２）を３５０００に変更したこと以外は、実施例１と同様にして、先撚仮撚加工を実施した。得られた先撚仮撚加工糸の伸縮伸長率は２３％であり、平均捲縮ピッチは０．７ｍｍであった。得られた先撚仮撚加工糸を用い実施例１と同様の方法で織物を作成した結果、得られた織物は、高ストレッチ性を有し、ふくらみ感が良く表面品位も良好であった。また吸湿性および発色性ともに良好であった。結果を表１に示す。
（実施例３）
セルロースアセテートブチレート（イーストマンケミカル社製）９０部（エステル置換度：２．７）と、可塑剤としてポリエチレングリコール（三洋化成（株）製ＰＥＧ６００）１０部を含むセルロースエステル組成物を用いた他は、実施例１と同様にして先撚仮撚加工を実施した。得られた先撚仮撚加工糸の伸縮伸長率は２１％であり、平均捲縮ピッチは０．８ｍｍであった。得られた先撚仮撚加工糸を用い実施例１と同様の方法で織物を作成した結果、得られた織物は、高ストレッチ性を有し、ふくらみ感が良く表面品位も良好であった。また吸湿性および発色性ともに良好であった。結果を表１に示す。
【００２８】
(比較例１)
供給糸条としてセルロースジアセテートフィラメント繊維糸条（１１０ｄｔｅｘ−２０ｆ）を用いたことの他は、実施例１と同様にして先撚仮撚加工を行った。得られた先撚仮撚加工糸の伸縮伸長率は２％であり、平均捲縮ピッチは２０ｍｍであり、捲縮をほとんど付与することができなかった。得られた先撚仮撚加工糸を用い実施例１と同様の方法で織物を作成した結果、得られた織物は、吸湿性および発色性は良好なものの、捲縮をほとんど有さない繊維糸条であるため、ジャリジャリしたかたい風合いの織物であり、ストレッチ性も得ることができなかった。また、トルクを捲縮で吸収することができないため、製織の準備工程でタテ糸にビリが多発するという問題が発生した。結果を表１に示す。
【００２９】
(比較例２)
仮撚加工の前に先撚加工を実施しないこと以外は、実施例１と同様にして仮撚加工を行った。得られた仮撚加工糸の伸縮伸長率は１２％であり、平均捲縮ピッチは８ｍｍであった。また、単糸切れをする箇所が多く、毛羽が発生した。得られた仮撚加工糸を用い実施例１と同様の方法で織物を作成した結果、得られた織物は、ストレッチ性、ふくらみ感ともに満足するレベルには至らなかった。結果を表１に示す。
【００３０】
(比較例３)
供給糸条としてポリエチレンテレフタレート繊維糸条（１１０ｄｔｅｘ−２４ｆ）を用いて、仮撚温度を２１０℃としたことの他は、実施例１と同様にして先撚仮撚加工を行った。得られた先撚仮撚加工糸の伸縮伸長率は３８％であり、平均捲縮ピッチは０．８ｍｍであり、未解撚が多くみられた。得られた先撚仮撚加工糸を用い実施例１と同様の方法で織物を作成した結果、得られた織物にはストレッチ性を付与することはできたが、未解撚が多いためか、表面に虫食い状の欠点が多くみられザラザラした風合いになった。また、吸湿性および発色性ともに満足いくレベルでなかった。結果を表１に示す。
【００３１】
【表１】
2006193869.tif 000003
【産業上の利用可能性】
【００３２】
本発明のセルロースエステル系先撚仮撚加工糸は、婦人衣料、スポーツ衣料およびインナーなどのストレッチ素材に好適である。
【図面の簡単な説明】
【００３３】
【図１】図1は、本発明のセルロースエステル系先撚仮撚加工糸の製造工程を例示説明するための工程概略図である。
【符号の説明】
【００３４】
１．供給糸条
Ａ．ボビンキャップ
Ｂ．フィードローラー
Ｃ．加熱媒体
Ｄ．冷却媒体
Ｅ．仮撚回転子
Ｆ．延伸ローラー
Ｇ．ノズル
Ｈ．リラックスローラー
Ｉ．パッケージ
【図１】
2006193869.tif 000004